(57)【特許請求の範囲】
【請求項１】
下記の成分（Ａ）〜（Ｄ）から得られる、粘度が２０Ｐａ・ｓ／２５℃〜４００Ｐａ・ｓ／２５℃であることを特徴とするマスターバッチ型エポキシ樹脂用潜在性硬化剤；
（Ａ）樹脂中の塩素濃度が２０００ｐｐｍ以下であるグリシジルエーテル型エポキシ樹脂、
（Ｂ）（Ｂ−１）樹脂中の塩素濃度が２０００ｐｐｍ以下であるグリシジルエーテル型エポキシ樹脂及びポリアミン化合物を反応させて得られるアダクト変性アミンを５０質量％〜９９質量％、及び、（Ｂ−２）フェノール化合物を５０質量％〜１質量％含有する混合物微粒子、
（Ｃ）活性水素化合物、及び、
（Ｄ）イソシアネート化合物；
但し、前記（Ａ）成分であるグリシジルエーテル型エポキシ樹脂と（Ｂ−１）成分であるグリシジルエーテル型エポキシ樹脂とは、同一であっても異なってもよい。
【請求項２】
前記成分（Ａ）〜（Ｃ）の混合系に前記成分（Ｄ）を反応させて得られる、請求項１に記載されたマスターバッチ型エポキシ樹脂用潜在性硬化剤。
【請求項３】
前記（Ｂ−１）アダクト変性アミンが、ポリアミン１モルに対して、グリシジルエーテル型エポキシ樹脂０．２５〜０．７５モルを反応させて得られるアダクト変性アミンである、請求項１又は２に記載されたマスターバッチ型エポキシ樹脂用潜在性硬化剤。
【請求項４】
前記成分（Ａ）〜（Ｄ）の配合比が、成分（Ａ）５０‐７８．９質量％、成分（Ｂ）２０‐４８．９質量％、成分（Ｃ）０．１‐１．５質量％、及び成分（Ｄ）１‐１５質量％である、請求項１〜３の何れかに記載されたマスターバッチ型エポキシ樹脂用潜在性硬化剤。
【請求項５】
請求項１〜４の何れかに記載されたマスターバッチ型エポキシ樹脂用潜在性硬化剤及びエポキシ樹脂を含有してなることを特徴とする一液型硬化性エポキシ樹脂組成物。
【発明の詳細な説明】
【技術分野】
【０００１】
本発明はマスターバッチ型エポキシ樹脂用潜在性硬化剤、及び、それを用いたエポキシ樹脂組成物に関し、特に、グリシジルエーテル型エポキシ樹脂、アダクト変性アミン及びフェノール樹脂の混合物微粒子、活性水素化合物、並びにイソシアネート化合物から得られ、硬化性、安定性に優れたマスターバッチ型エポキシ樹脂用潜在性硬化剤に関する。
【背景技術】
【０００２】
エポキシ樹脂は、各種基材への接着性が優れており、また、エポキシ樹脂を硬化剤で硬化させた硬化物は、耐熱性、耐薬品性、電気特性、機械特性等が比較的優れているため、塗料、接着剤、各種成型材料等に、幅広く賞用されている。
【０００３】
従来、エポキシ樹脂組成物は、使用直前に硬化剤や硬化促進剤を添加する二液系が主流であった。二液系は、常温あるいは低温において硬化させることができる特徴を有しているが、その反面、使用直前に計量、混合しなければならず、さらに使用可能な時間が短く、自動機械への適用が困難である等、使用条件が制限されるという問題点がある。このような問題点を解消するために一液硬化性エポキシ樹脂組成物が望まれている
【０００４】
このような一液硬化性樹脂組成物を得るためには、室温では反応しないが、加熱により反応を開始し、硬化させる性質を有する硬化剤、いわゆる潜在性硬化剤が必要である。潜在性硬化剤としては、例えば、ジシアンジアミド、二塩基酸ジヒドラジド、三フッ化ホウ素アミン錯塩、グアナミン類、メラミン、イミダゾール類等が提案されている。
しかしながら、例えば、ジシアンジアミド、メラミン、グアナミン類をエポキシ樹脂と混合したものは、貯蔵安定性には優れているが、硬化させるためには１５０℃以上の高温を長時間かけることを必要とするという問題を有している。
【０００５】
また、これらと硬化促進剤を併用して硬化時間を短縮することも広く行われているが、貯蔵安定性が著しく損なわれるという問題が生じる。
一方、二塩基酸ジヒドラジドやイミダゾール類は比較的低温で硬化するが、貯蔵安定性に乏しい。三フッ化ホウ素アミン錯塩は貯蔵安定性に優れ硬化時間は短いという長所があるが、耐水性に劣るばかりでなく、金属に対する腐食性を持つ等の問題を有している。
【０００６】
また、アミンエポキシアダクト等のアミン系硬化剤を、ポリイソシアネートで表面処理してなるマイクロカプセル型のエポキシ樹脂用潜在性硬化剤が数多く提案されているが、未だ、保存安定性、加熱硬化性等の性能面において十分満足できるものは得られていない。
【０００７】
例えば、硬化剤をコア成分、熱可塑性樹脂をシェル成分とするマイクロカプセル型硬化剤（特許文献１）、１級アミノ基または２級アミノ基を有する化合物と、３級アミノ基を有するが１級アミノ基および２級アミノ基を有さない化合物の混合物からなる微粉末とイソシアネート化合物を反応させてなるエポキシ樹脂用硬化剤（特許文献２）や、アミン化合物とエポキシ化合物から合成される固体付加体で、形状が球状のエポキシ樹脂用粉体硬化剤（特許文献３）が提案されているが、何れも、保存安定性及び加熱硬化性において満足することのできるものではなかった。
【先行技術文献】
【特許文献】
【０００８】
【特許文献１】特開平９−３１６４号公報
【特許文献２】特開平４−３１４７２４号公報
【特許文献３】特許３０９８７６０号公報
【発明の開示】
【発明が解決しようとする課題】
【０００９】
本発明の第一の目的は、エポキシ樹脂に、優れた保存安定性及び加熱硬化性を付与することができる、エポキシ樹脂用潜在性硬化剤を提供することにある。
また、本発明の第二の目的は、優れた保存安定性及び加熱硬化を有する一液型硬化性エポキシ樹脂組成物を提供することにある。
【課題を解決するための手段】
【００１０】
本発明者等は、鋭意検討を重ねた結果、特定の成分を含有するマスターバッチ型エポキシ樹脂用潜在性硬化剤を使用することにより、優れた保存安定性及び加熱硬化性を有する一液型硬化性エポキシ樹脂組成物が得られることを見出し、本発明に到達した。
【００１１】
即ち、本発明は、下記の成分（Ａ）〜（Ｄ）から得られる、粘度が２０Ｐａ・ｓ／２５℃〜４００Ｐａ・ｓ／２５℃であることを特徴とするマスターバッチ型エポキシ樹脂用潜在性硬化剤、及び、エポキシ樹脂及び該マスターバッチ型エポキシ樹脂用潜在性硬化剤を含有してなる一液型硬化性エポキシ樹脂組成物である。
（Ａ）樹脂中の塩素濃度が２０００ｐｐｍ以下であるグリシジルエーテル型エポキシ樹脂、
（Ｂ）（Ｂ−１）樹脂中の塩素濃度が２０００ｐｐｍ以下であるグリシジルエーテル型エポキシ樹脂及びポリアミン化合物を反応させて得られるアダクト変性アミンを５０質量％〜９９質量％、及び、（Ｂ−２）フェノール化合物を５０質量％〜１質量％含有する混合物微粒子、
（Ｃ）活性水素化合物、及び、
（Ｄ）イソシアネート化合物。
但し、前記（Ａ）成分であるグリシジルエーテル型エポキシ樹脂と（Ｂ−１）成分であるグリシジルエーテル型エポキシ樹脂とは、同一であっても異なってもよい。
本発明のマスターバッチ型エポキシ樹脂用潜在性硬化剤は、前記（Ａ）〜（Ｃ）の混合系に前記成分（Ｄ）を反応させたものでもよい。
また、前記（Ｂ−１）アダクト変性アミンは、ポリアミン１モルに対して、グリシジルエーテル型エポキシ樹脂０．２５〜０．７５モルを反応させて得られるアダクト変性アミンであることが好ましく、前記成分（Ａ）〜（Ｄ）の配合比は、成分（Ａ）５０‐７８．９質量％、成分（Ｂ）２０‐４８．９質量％、成分（Ｃ）０．１‐１．５質量％、及び成分（Ｄ）１‐１５質量％であることが好ましい。
【発明の効果】
【００１２】
本発明のマスターバッチ型エポキシ樹脂用潜在性硬化剤により、保存安定性及び硬化性に優れたエポキシ樹脂組成物を得ることができる。
【発明を実施するための最良の形態】
【００１３】
本発明のマスターバッチ型エポキシ樹脂用潜在性硬化剤は、以下に述べる成分（Ａ）〜（Ｄ）から得られる。
前記成分（Ａ）、グリシジルエーテル型エポキシ樹脂としては、例えば、ハイドロキノン、レゾルシン、ピロカテコール、フロログルクシノール等の単核多価フェノール化合物のポリグリシジルエーテル化合物；ジヒドロキシナフタレン、ビフェノール、メチレンビスフェノール（ビスフェノールＦ）、メチレンビス（オルトクレゾール）、エチリデンビスフェノール、イソプロピリデンビスフェノール（ビスフェノールＡ）、イソプロピリデンビス（オルトクレゾール）、テトラブロモビスフェノールＡ、１，３−ビス（４−ヒドロキシクミルベンゼン）、１，４−ビス（４−ヒドロキシクミルベンゼン）、１，１，３−トリス（４−ヒドロキシフェニル）ブタン、１，１，２，２−テトラ（４−ヒドロキシフェニル）エタン、チオビスフェノール、スルホビスフェノール、オキシビスフェノール、フェノールノボラック、オルソクレゾールノボラック、エチルフェノールノボラック、ブチルフェノールノボラック、オクチルフェノールノボラック、レゾルシンノボラック、テルペンフェノール等の多核多価フェノール化合物のポリグリジルエーテル化合物；エチレングリコール、プロピレングリコール、ブチレングリコール、ヘキサンジオール、ポリグリコール、チオジグリコール、グリセリン、トリメチロールプロパン、ペンタエリスリトール、ソルビトール、ビスフェノールＡ−エチレンオキシド付加物等の多価アルコール類のポリグリシジルエーテル等が挙げられる。
成分（Ａ）グリシジルエーテル型エポキシ樹脂において、塩素濃度が高いと、得られるマスターバッチ型エポキシ樹脂用潜在性硬化剤の粘度が高くなり、取り扱い性が低下すると共に、保存安定性も低下することから、成分（Ａ）グリシジルエーテル型エポキシ樹脂中の塩素濃度は２０００ｐｐｍ以下であることが必要である。
【００１４】
成分（Ｂ）は、（Ｂ−１）グリシジルエーテル型エポキシ樹脂及びポリアミン化合物を反応させて得られるアダクト変性アミン、及び、（Ｂ−２）フェノール化合物の混合物微粒子である。
前記グリシジルエーテル型エポキシ樹脂の例としては、前記成分（Ａ）として例示された化合物が挙げられる。また、（Ｂ−１）に使用されるグリシジルエーテル型エポキシ樹脂においても、前記成分（Ａ）と同様、塩素濃度は２０００ｐｐｍ以下であることが好ましい。
【００１５】
ポリアミンの例としては、エチレンジアミン、ジエチレントリアミン、トリエチレンテトラミン、テトラエチレンペンタミン、ヘキサメチレンジアミン、イソホロンジアミン、ビス（４−アミノ−３−メチルシクロヘキシル）メタン、ジアミノジシクロヘキシルメタン、メタキシレンジアミン、ジアミノジフェニルメタン、ジアミノジフェニルスルホン、メタフェニレンジアミン、２−メチルイミダゾール、２−エチル−４−メチルイミダゾール、２−イソプロピルイミダゾール、２−ウンデシルイミダゾール、２−ヘプタデシルイミダゾール、２−フェニルイミダゾール、２−フェニル−４−メチルイミダゾール、２−アミノプロピルイミダゾール等のイミダゾール類；Ｎ，Ｎ−ジメチルアミノエチルアミン、Ｎ，Ｎ−ジエチルアミノエチルアミン、Ｎ，Ｎ−ジイソプロピルアミノエチルアミン、Ｎ，Ｎ−ジアリルアミノエチルアミン、Ｎ，Ｎ−ベンジルメチルアミノエチルアミン、Ｎ，Ｎ−ジベンジルアミノエチルアミン、Ｎ，Ｎ−シクロヘキシルメチルアミノエチルアミン、Ｎ，Ｎ−ジシクロヘキシルアミノエチルアミン、Ｎ−（２−アミノエチル）ピロリジン、Ｎ−（２−アミノエチル）ピペリジン、Ｎ−（２−アミノエチル）モルホリン、Ｎ−（２−アミノエチル）ピペラジン、Ｎ−（２−アミノエチル）−Ｎ’−メチルピペラジン、Ｎ，Ｎ−ジメチルアミノプロピルアミン、Ｎ，Ｎ−ジエチルアミノプロピルアミン、Ｎ，Ｎ−ジイソプロピルアミノプロピルアミン、Ｎ，Ｎ−ジアリルアミノプロピルアミン、Ｎ，Ｎ−ベンジルメチルアミノプロピルアミン、Ｎ，Ｎ−ジベンジルアミノプロピルアミン、Ｎ，Ｎ−シクロヘキシルメチルアミノプロピルアミン、Ｎ，Ｎ−ジシクロヘキシルアミノプロピルアミン、Ｎ−（３−アミノプロピル）ピロリジン、Ｎ−（３−アミノプロピル）ピペリジン、Ｎ−（３−アミノプロピル）モルホリン、Ｎ−（３−アミノプロピル）ピペラジン、Ｎ−（３−アミノプロピル）−Ｎ’−メチルピペリジン、４−（Ｎ，Ｎ−ジメチルアミノ）ベンジルアミン、４−（Ｎ，Ｎ−ジエチルアミノ）ベンジルアミン、４−（Ｎ，Ｎ−ジイソプロピルアミノ）ベンジルアミン、Ｎ，Ｎ，−ジメチルイソホロンジアミン、Ｎ，Ｎ−ジメチルビスアミノシクロヘキサン、Ｎ，Ｎ，Ｎ’−トリメチルエチレンジアミン、Ｎ’−エチル−Ｎ，Ｎ−ジメチルエチレンジアミン、Ｎ，Ｎ，Ｎ’−トリメチルエチレンジアミン、Ｎ’−エチル−Ｎ，Ｎ−ジメチルプロパンジアミン、Ｎ’−エチル−Ｎ，Ｎ−ジベンジルアミノプロピルアミン；Ｎ，Ｎ−（ビスアミノプロピル）−Ｎ−メチルアミン、Ｎ，Ｎ−ビスアミノプロピルエチルアミン、Ｎ，Ｎ−ビスアミノプロピルプロピルアミン、Ｎ，Ｎ−ビスアミノプロピルブチルアミン、Ｎ，Ｎ−ビスアミノプロピルペンチルアミン、Ｎ，Ｎ−ビスアミノプロピルヘキシルアミン、Ｎ，Ｎ−ビスアミノプロピル−２−エチルヘキシルアミン、Ｎ，Ｎ−ビスアミノプロピルシクロヘキシルアミン、Ｎ，Ｎ−ビスアミノプロピルベンジルアミン、Ｎ，Ｎ−ビスアミノプロピルアリルアミン、ビス〔３−（Ｎ，Ｎ−ジメチルアミノプロピル）〕アミン、ビス〔３−（Ｎ，Ｎ−ジエチルアミノプロピル）〕アミン、ビス〔３−（Ｎ，Ｎ−ジイソプロピルアミノプロピル）〕アミン、ビス〔３−（Ｎ，Ｎ−ジブチルアミノプロピル）〕アミン等が挙げられる。
【００１６】
前記（Ｂ−１）アダクト変性アミンを生成させるためには、ポリアミン１モルに対して、グリシジルエーテル型エポキシ樹脂０．２５〜０．７５モルを反応させることが必要であり、０．４〜０．６モルを反応させることが好ましい。
反応方法は、特に制限されるものではないが、例えば、溶剤中に２級もしくは３級アミノ基を有する化合物を溶解させ、そこにグリシジルエーテル型エポキシ樹脂を少量ずつ添加し、さらに１００℃以上に加熱して反応させる方法がある。
【００１７】
反応のために使用される溶剤としては、例えば、ベンゼン、トルエン、キシレン、シクロヘキセン、ミネラルスピリット、ナフサ等の炭化水素類；アセトン、メチルエチルケトン、メチルイソブチルケトン等のケトン類；酢酸エチル、酢酸−ｎ−ブチル、プロピレングリコールモノメチルエチルエーテルアセテート等のエステル類；メタノール、イソプロパノール、ｎ−ブタノール、ブチルセルソルブ、ブチルカルビトール等のアルコール類等が挙げられる。
【００１８】
前記（Ｂ−２）フェノール化合物は、特に制限されるものではなく、例えば、２，２−ビス（４−ヒドロキシフェニル）プロパン（ビスフェノールＡ）、又はフェノール類とアルデヒド類より合成されるフェノール樹脂が挙げられる。
フェノール類の例としては、フェノール、クレゾール、エチルフェノール、ｎ−プロピルフェノール、イソプロピルフェノール、ブチルフェノール、第三ブチルフェノール、オクチルフェノール、ノニルフェノール、ドデシルフェノール、シクロヘキシルフェノール、フェニルフェノール、クロロフェノール、ブロモフェノール、キシレノール、レゾルシン、カテコール、ハイドロキノン、２，２−ビス（４−ヒドロキシフェニル）プロパン、４，４’−チオジフェノール、ジヒドロキシジフェニルメタン、ナフトール、テルペンフェノール、フェノール化ジシクロペンタジエン等が挙げられ、アルデヒド類としては、ホルムアルデヒド等が挙げられる。
【００１９】
成分（Ｂ）の混合物粒子は、通常、溶剤中で前記（Ｂ−１）及び（Ｂ−２）成分を加熱混合した後、溶剤を溜去し、粉砕して得られる。
ここで使用される溶剤としては、例えば、ベンゼン、トルエン、キシレン、シクロヘキセン、ミネラルスピリット、ナフサ等の炭化水素類；アセトン、メチルエチルケトン、メチルイソブチルケトン等のケトン類；酢酸エチル、酢酸−ｎ−ブチル、プロピレングリコールモノメチルエチルエーテルアセテート等のエステル類；メタノール、イソプロパノール、ｎ−ブタノール、ブチルセルソルブ、ブチルカルビトール等のアルコール類等が挙げられる。
【００２０】
前記（Ｂ−１）成分と（Ｂ−２）成分の混合比は、（Ｂ−１）成分が５０質量％〜９９質量％、（Ｂ−２）成分が１質量％〜５０質量％であることが必要であり、（Ｂ−１）成分が７０質量％〜９０質量％、（Ｂ−２）成分が１０質量％〜３０質量％であることが好ましい。（Ｂ−２）成分の混合比が１質量％では、マスターバッチ型エポキシ樹脂用潜在性硬化剤の粘度が高くなり、取り扱い性が低下する。また、（Ｂ−２）成分が５０質量％を超えると、エポキシ樹脂の硬化温度が高くなるため、硬化性が低下する。
また、（Ｂ）成分の混合物微粒子の体積平均粒径は、１００μｍ以下であり、０．１〜１０μｍであることが好ましい。
【００２１】
前記（Ｃ）活性水素化合物としては、水、１分子中に１個以上の１級及び／又は２級アミノ基を有する化合物、１分子中に１個以上の水酸基を有する化合物が挙げられる。
【００２２】
前記１分子中に１個以上の一級及び／又は二級アミノ基を有する化合物の例としては、脂肪族アミン、脂環式アミン、芳香族アミン等が挙げられる
脂肪族アミンとしては、例えば、メチルアミン、エチルアミン、プロピルアミン、ブチルアミン、ジブチルアミン等のアルキルアミン、エチレンジアミン、プロピレンジアミン、ブチレンジアミン、ヘキサメチレンジアミン等のアルキレンジアミン、ジエチレントリアミン、トリエチレンテトラミン、テトラエチレンペンタミン等のポリアルキレンポリアミン、ポリオキシプロピレンジアミン、ポリオキシエチレンジアミン等のポリオキシアルキレンポリアミン類等が挙げられる。
また、脂環式アミンの例としては、シクロプロピルアミン、シクロブチルアミン、シクロペンチルアミン、シクロヘキシルアミン、イソホロンジアミン等が挙げられ、芳香族アミンの例としては、アニリン、トルイジン、ベンジルアミン、ナフチルアミン、ジアミノジフェニルメタン、ジアミノジフェニルスルホン等が挙げられる。
【００２３】
前記１分子中に１個以上の水酸基を有する化合物の例としては、アルコール化合物とフェノール化合物等が挙げられる。
アルコール化合物としては、例えば、メチルアルコール、プロピルアルコール、ブチルアルコール、アミルアルコール、ヘキシルアルコール、ヘプチルアルコール、オクチルアルコール、ノニルアルコール、デシルアルコール、ウンデシルアルコール、ラウリルアルコール、ドテシルアルコール、ステアリルアルコール、エイコシルアルコール、アリルアルコール、クロチルアルコール、プロパルギルアルコール、シクロペンタノール、シクロヘキサノール、ベンジルアルコール、シンナミルアルコール、エチレングリコールモノメチルエーテル、エチレングリコールモノエチルエーテル、エチレングリコールモノエチルエーテル、ジエチレングリコールモノブチル等のモノアルコール類、エチレングリコール、ポリエチレングリコール、プロピレングリコール、ポリプロピレングリコール、１，３−ブタンジオール、１，４−ブタンジオール、水添ビスフェノールＡ、ネオペンチルグリコール、グリセリン、トリメチロールプロパン、ペンタエリスリトール等の多価アルコール類等が挙げられる。
また、フェノール化合物等の例としては、前記成分（Ｂ−１）として例示された化合物が挙げられる。
【００２４】
前記（Ｄ）イソシアネート化合物の例としては、プロパン−１，２−ジイソシアネート、２，３−ジメチルブタン−２，３−ジイソシアネート、２−メチルペンタン−２，４−ジイソシアネート、オクタン−３，６−ジイソシアネート、３，３−ジニトロペンタン−１，５−ジイソシアネート、オクタン−１，６−ジイソシアネート、１，６−ヘキサメチレンジイソシアネート（ＨＤＩ）、トリメチルヘキサメチレンジイソシアネート、リジンジイソシアネート、トリレンジイソシアネート（ＴＤＩ）、キシリレンジイソシアネート、メタテトラメチルキシリレンジイソシアネート、イソホロンジイソシアネート（３−イソシアネートメチル−３，５，５−トリメチルシクロヘキシルイソシアネート）、１，３−又は１，４−ビス（イソシアネートメチル）シクロヘキサン、ジフェニルメタン−４，４’−ジイソシアネート（ＭＤＩ）、ジシクロヘキシルメタン−４，４’−ジイソシアネート（水添ＭＤＩ）、水添トリレンジイソシアネート等、及びこれらの混合物が挙げられる。
【００２５】
更に、イソシアヌレート型ポリイソシアネート、ビウレット型ポリイソシアネート、ウレタン型ポリイソシアネート、アロハネート型ポリイソシアネート等のアダクト型ポリイソシアネートも成分（Ｄ）として使用することができる。
【００２６】
前記イソシアヌレート型ポリイソシアネートは、前述したイソシアネート化合物を、４級アンモニウム塩等を用いて環化３量化することにより得られる。
また、ビウレット型ポリイソシアネートは、前述したイソシアネート化合物を、水等のビウレット化剤と反応させることにより得られる。
また、ウレタン型及び／又はアロハネート型ポリイソシアネートは、前述したイソシアネート化合物を、モノアルコール及び／又はポリオールと反応させることにより得られる。
ここで用いられるモノアルコールの例としては、ｎ−ブタノール、２−エチルヘキサノール、ブチルセロソルブ、ポリエチレングリコールモノエチルエーテル等、ポリオールとしては、エチレングリコール、プロピレングリコール、１，３ブタンジオール、１，４ブタンジオール、ジエチレングリコール、ポリエチレングリコール、ポリプロピレングリコール、ポリテトラメチレングリコール、トリメチロールプロパン等が挙げられる。これらモノアルコール、ポリオールは単独で使用しても、２種以上を併用してもよい。
【００２７】
本発明のマスターバッチ型エポキシ樹脂用潜在性硬化剤は、前記成分（Ａ）、（Ｂ）及び（Ｃ）の混合物と、成分（Ｄ）とを反応させて得られたものでもよい。具体的には、成分（Ａ）、（Ｂ）及び（Ｃ）の混合系に成分（Ｄ）を添加し、４０〜６０℃で加熱反応させ、ＩＲによるイソシアネート基の吸収が消滅したことを確認した後、さらに、４０〜６０℃にて２〜１２時間熟成反応させる。
各成分の配合比は、成分（Ａ）が５０‐７８．９質量％、成分（Ｂ）が２０‐４８．９質量％、成分（Ｃ）が０．１‐１．５質量％、及び成分（Ｄ）が１‐１５質量％である。
【００２８】
また、本発明により得られるマスターバッチ型エポキシ樹脂用潜在性硬化剤は、作業性および配合優位性という理由から、粘度が２０Ｐａ・ｓ／２５℃〜４００Ｐａ・ｓ／２５℃であることが必要である。
【００２９】
本発明の一液型硬化性エポキシ樹脂組成物は、本発明のマスターバッチ型エポキシ樹脂用潜在性硬化剤とエポキシ樹脂を含有してなる。
本発明の一液型硬化性エポキシ樹脂組成物に使用されるエポキシ樹脂としては、例えば、ハイドロキノン、レゾルシン、ピロカテコール、フロログルシノール等の単核多価フェノール化合物のポリグリシジルエーテル化合物；ジヒドロキシナフタレン、ビフェノール、メチレンビスフェノール（ビスフェノールＦ）、メチレンビス（オルトクレゾール）、エチリデンビスフェノール、イソプロピリデンビスフェノール（ビスフェノールＡ）、イソプロピリデンビス（オルトクレゾール）、テトラブロモビスフェノールＡ、１，３−ビス（４−ヒドロキシクミルベンゼン）、１，４−ビス（４−ヒドロキシクミルベンゼン）、１，１，３−トリス（４−ヒドロキシフェニル）ブタン、１，１，２，２−テトラ（４−ヒドロキシフェニル）エタン、チオビスフェノール、スルホビスフェノール、オキシビスフェノール、フェノールノボラック、オルソクレゾールノボラック、エチルフェノールノボラック、ブチルフェノールノボラック、オクチルフェノールノボラック、レゾルシンノボラック、テルペンフェノール等の多核多価フェノール化合物のポリグリジルエーテル化合物；エチレングリコール、プロピレングリコール、ブチレングリコール、ヘキサンジオール、ポリグリコール、チオジグリコール、グリセリン、トリメチロールプロパン、ペンタエリスリトール、ソルビトール、ビスフェノールＡ−エチレンオキシド付加物等の多価アルコール類のポリグリシジルエーテル；マレイン酸、フマル酸、イタコン酸、コハク酸、グルタル酸、スベリン酸、アジピン酸、アゼライン酸、セバシン酸、ダイマー酸、トリマー酸、フタル酸、イソフタル酸、テレフタル酸、トリメリット酸、トリメシン酸、ピロメリット酸、テトラヒドロフタル酸、ヘキサヒドロフタル酸、エンドメチレンテトラヒドロフタル酸等の脂肪族、芳香族または脂環族多塩基酸のグリシジルエステル類およびグリシジルメタクリレートの単独重合体または共重合体；Ｎ，Ｎ−ジグリシジルアニリン、ビス（４−（Ｎ−メチル−Ｎ−グリシジルアミノ）フェニル）メタン、ジグリシジルオルトトルイジン等のグリシジルアミノ基を有するエポキシ化合物；ビニルシクロヘキセンジエポキシド、ジシクロペンタンジエンジエポキサイド、３，４−エポキシシクロヘキシルメチル−３，４−エポキシシクロヘキサンカルボキシレート、３，４−エポキシ−６−メチルシクロヘキシルメチル−６−メチルシクロヘキサンカルボキシレート、ビス（３，４−エポキシ−６−メチルシクロヘキシルメチル）アジペート等の環状オレフィン化合物のエポキシ化物；エポキシ化ポリブタジエン、エポキシ化スチレン−ブタジエン共重合物等のエポキシ化共役ジエン重合体、トリグリシジルイソシアヌレート等の複素環化合物が挙げられる。
【００３０】
これらのエポキシ樹脂としては、末端イソシアネートのプレポリマーによって内部架橋されたもの、又は、多価フェノール、ポリアミン、カルボニル基含有化合物、ポリリン酸エステル等の、多価の活性水素化合物によって高分子量化したものを使用することもできる。
【００３１】
また、本発明の硬化性エポキシ樹脂組成物には、必要に応じて、硬化触媒；モノグリシジルエーテル類、ジオクチルフタレート、ジブチルフタレート、ベンジルアルコール、コールタール等の反応性または非反応性の希釈剤（可塑剤）；ガラス繊維、炭素繊維、セルロース、ケイ砂、セメント、カオリン、クレー、水酸化アルミニウム、ベントナイト、タルク、シリカ、微粉末シリカ、二酸化チタン、カーボンブラック、グラファイト、酸化鉄、瀝青物質、金属粒子、金属で被覆された樹脂粒子等の充填剤もしくは顔料；増粘剤；チキソトロピック剤；難燃剤；消泡剤；防錆剤；コロイダルシリカ、コロイダルアルミナ等の常用の添加物を含有してもよく、更に、キシレン樹脂、石油樹脂等の粘着性の樹脂類を併用することもできる。
【実施例】
【００３２】
以下、製造例及び実施例により、本発明のマスターバッチ型エポキシ樹脂用潜在性硬化剤を更に詳細に説明するが、本発明はこれらに限定されるものではない。
【００３３】
［製造例１：微粒子Ａの製造］
メチルプロピレングリコール１５０g中に２‐メチルイミダゾールを１６４ｇ（２．０ｍｏｌ）溶解し、６０‐１００℃でアデカレジンＥＰ−４１００Ｅ（（株）ＡＤＥＫＡ製の商品名、ビスフェノールＡジグリシジルエーテル型エポキシ樹脂：エポキシ当量１９０）３８０ｇ（１．０ｍｏｌ）を分割しながら添加し、熟成反応させた。次いで、１８０℃まで加熱してメチルプロピレングリコールを除去し、融点１００℃の固形物（ａ）を得た。得られた固形物（ａ）を粉砕し、体積平均粒径５μｍの微粒子Ａを得た。
【００３４】
［製造例２：微粒子Ｂの製造］
メチルプロピレングリコール１５０ｇ中に２‐メチルイミダゾール８２ｇ（１．０ｍｏｌ)を溶解し、６０−１００℃でアデカレジンＥＰ‐４１００Ｅ（（株）ＡＤＥＫＡ製  ビスフェノールＡジグリシジルエーテル型エポキシ樹脂：エポキシ当量１９０）１９０ｇ（０．５ｍｏｌ）を分割しながら添加した後、更にＮ，Ｎ‐ジメチルアミノプロピルアミンを１０２ｇ（１．０ｍｏｌ）溶解し、同様に６０−１００℃でアデカレジンＥＰ‐４１００Ｅ（（株）ＡＤＥＫＡ製  ビスフェノールＡジグリシジルエーテル型エポキシ樹脂：エポキシ当量１９０）１９０ｇ（０．５ｍｏｌ）を分割しながら添加し、熟成反応させた。次いで、１８０℃まで加熱してメチルプロピレングリコールを除去し、融点９０℃の固形物（ｂ）を得た。得られた固形物（ｂ）を粉砕し、体積平均粒径５μｍの微粒子Ｂを得た。
【００３５】
［製造例３：混合物微粒子Ｃの製造］
メチルプロピレングリコール１５０ｇ中に製造例１にて得られた固形物（ａ）４８０ｇを溶解させながら１８０℃まで加熱し、次いでフェノールノボラック樹脂（ＯＨ当量７８、融点９５℃）を１２０ｇ添加した。次いで、減圧工程にてメチルプロピレングリコールを除去し、融点１００℃の固形物を得た。得られた固形物を粉砕し、体積平均粒径５μｍの混合物微粒子Ｃを得た。
【００３６】
［製造例４：混合物微粒子Ｄの製造］
メチルプロピレングリコール１５０ｇ中に製造例２にて得られた固形物（ｂ）４８０ｇを溶解させながら１８０℃まで加熱し、次いでフェノールノボラック樹脂（ＯＨ当量７８、融点９５℃）を１２０ｇ添加した。その後、減圧工程にてメチルプロピレングリコールを除去し、融点９５℃の固形物を得た。得られた固形物を粉砕し、体積平均粒径５μｍの混合物微粒子Ｄを得た。
【００３７】
［製造例５：混合物微粒子Ｅの製造］
メチルプロピレングリコール１５０ｇ中に製造例２にて得られた固形物（ｂ）３６０ｇを溶解させながら１８０℃まで加熱し、次いでフェノールノボラック樹脂（ＯＨ当量７８、融点９５℃)を２４０ｇ添加した。その後、減圧工程にてメチルプロピレングリコールを除去し、融点１００℃の固形物を得た。得られた固形物を粉砕し、体積平均粒径５μｍの混合物微粒子Ｅを得た。
【００３８】
製造例６[混合物微粒子Ｆの製造]
フェノールノボラック樹脂の代わりにクレゾールノボラック樹脂（ＯＨ当量９０、融点１１０℃）を使用した以外は製造例３と同様にして、体積平均粒径５μｍの混合物微粒子Ｆを得た。
【００３９】
［製造例７：混合物微粒子Ｇの製造］
メチルプロピレングリコール１５０ｇ中に製造例２にて得られた固形物（ｂ）２４０ｇを溶解させながら１８０℃まで加熱し、次いでフェノールノボラック樹脂（ＯＨ当量７８、融点９５℃)を３６０ｇ添加した。その後、減圧工程にてメチルプロピレングリコールを除去し、融点１００℃の固形物を得た。得られた固形物を粉砕し、体積平均粒径５μｍの混合物微粒子Ｇを得た。
【実施例１】
【００４０】
アデカレジンＥＰ‐４１００Ｌ（（株）ＡＤＥＫＡ製  ビスフェノールＡジグリシジルエーテル型エポキシ樹脂：エポキシ当量１７０ｇ／ｅｑ、塩素濃度６００ｐｐｍ）７００ｇに水６．２ｇと、製造例３にて得られた混合物微粒子Ｃを３００ｇ加え、均一に混合した後に、トリレンジイソシアネート（ＴＤＩ）を３０．０ｇ（０．３４ｍｏｌ）加えて４０‐５０℃で２時間反応させた。ＩＲにてＮＣＯの吸収がなくなった事を確認した後、減圧条件下４０‐５０℃で更に２時間の熟成反応を行い、マスターバッチ型エポキシ樹脂用潜在性硬化剤を得た。
【実施例２】
【００４１】
混合物微粒子Ｃの代わりに混合物微粒子Ｄを用いたこと以外は実施例１と同様にして、マスターバッチ型エポキシ樹脂用潜在性硬化剤を得た。
【実施例３】
【００４２】
混合物微粒子Ｃの代わりに混合物微粒子Ｅを用いたこと以外は実施例１と同様にして、マスターバッチ型エポキシ樹脂用潜在性硬化剤を得た。
【００４３】
［比較例１］
混合物微粒子Ｃの代わりに微粒子Ａを用いたこと以外は実施例１と同様にして、マスターバッチ型エポキシ樹脂用潜在性硬化剤を得た。
［比較例２］
混合物微粒子Ｃの代わりに微粒子Ｂを用いたこと以外は実施例１と同様にして、マスターバッチ型エポキシ樹脂用潜在性硬化剤を得た。
【実施例４】
【００４４】
混合物微粒子Ｆを用いたこと以外は実施例１と同様にして、マスターバッチ型エポキシ樹脂用潜在性硬化剤を得た。
【実施例５】
【００４５】
アデカレジンＥＰ‐４１００Ｌ（（株）ＡＤＥＫＡ製  ビスフェノールＡジグリシジルエーテル型エポキシ樹脂：エポキシ当量１７０ｇ／ｅｑ、塩素濃度６００ｐｐｍ）７００ｇにグリセリン１０．５ｇと、製造例３にて得られた混合物微粒子Ｃを３００g加え、均一に混合した後に、トリレンジイソシアネート（ＴＤＩ）３０．０ｇ（０．３４ｍｏｌ）を加えて４０‐５０℃で２時間反応させて、ＩＲにてＮＣＯの吸収がなくなった事を確認した。その後、減圧条件下４０‐５０℃で更に２時間の熟成反応をさせて、マスターバッチ型エポキシ樹脂用潜在性硬化剤を得た。
【実施例６】
【００４６】
アデカレジンＥＰ‐４１００Ｌ（（株）ＡＤＥＫＡ製  ビスフェノールＡジグリシジルエーテル型エポキシ樹脂：エポキシ当量１７０ｇ／ｅｑ、塩素濃度６００ｐｐｍ）７００ｇに水６．２ｇと、製造例３にて得られた混合物微粒子Ｃを３００ｇ加え、均一に混合した後に、ノルボルネンジイソシアネート（ＮＢＤＩ）を３４．７ｇ（０．３４ｍｏｌ）加えて４０‐５０℃で２時間反応させた後、ＩＲにてＮＣＯの吸収がなくなった事を確認した。その後、減圧条件下４０‐５０℃で更に２時間の熟成反応をさせて、マスターバッチ型エポキシ樹脂用潜在性硬化剤を得た。
【実施例７】
【００４８】
［比較例３］
混合物微粒子Ｃの代わりに混合物微粒子Ｇを用いたこと以外は実施例１と同様にして、マスターバッチ型エポキシ樹脂用潜在性硬化剤を得た。
［比較例４］
アデカレジンＥＰ‐４１００Ｌの代わりにアデカレジンＥＰ‐４１００（（株）ＡＤＥＫＡ製  ビスフェノールＡジグリシジルエーテル型エポキシ樹脂：エポキシ当量１９０ｇ／ｅｑ、塩素濃度２，５００ｐｐｍ）を用いたこと以外は実施例１と同様にして、マスターバッチ型エポキシ樹脂用潜在性硬化剤を得た。
【００４９】
以下に述べる手法により、実施例、比較例に関するマスターバッチ型エポキシ樹脂用潜在性硬化剤の物性評価試験を行った。
［エポキシ当量］
「エポキシ当量」とは、１当量のエポキシ基を含むエポキシ樹脂の質量（ｇ）を意味する。各実施例及び比較例で使用したジグリシジルエーテル型エポキシ樹脂のエポキシ当量は、ＪＩＳ  Ｋ‐７２３６に従って測定した。
［塩素濃度］
各実施例及び比較例で使用したジグリシジルエーテル型エポキシ樹脂を、Ａｒ／Ｏ２雰囲気下で燃焼酸化し、生成した塩化水素を吸収液に捕集した後、電位差適定装置を用いて、銀イオンによって塩素濃度を測定し、エポキシ樹脂中の塩素濃度を算出した。
［粘度］
製造直後のマスターバッチ型エポキシ樹脂用潜在性硬化剤の２５℃における粘度を、ＢＭ型粘度計を使用して測定した。
［融点］
Ｙａｎａｃｏ製の融点測定器を用いて融点を測定した。
［マスターバッチ型エポキシ樹脂組成物の硬化性］
アデカレジンＥＰ‐４９０１Ｅ（（株）ＡＤＥＫＡ製  ビスフェノールＦジグリシジルエーテル型エポキシ樹脂：エポキシ当量１７０）１００ｇに対して、得られたマスターバッチ型硬化剤１２０ｇを均一に混合し、ＤＳＣ（昇温速度１０℃／ｍｉｎ）にて測定した。得られたＤＳＣの発熱挙動チャートから読み取られる発熱最大温度を硬化温度とした。
［マスターバッチ型エポキシ樹脂用潜在性硬化剤の保存安定性］
各実施例及び比較例にて得られたマスターバッチ型硬化剤を、４０℃雰囲気下にて保存し、１箇月経過させた後、ＢＭ型粘度計を使用して粘度を測定し、製造直後の粘度に対する増粘率を算出した。
評価方法は、増粘率が２倍未満のものを◎、２倍以上４倍未満のものを○、４倍以上にものを△、ゲル化したものを×とした。
【００５０】
［マスターバッチ型エポキシ樹脂組成物の耐溶剤安定性］
アデカレジンＥＰ‐４９０１Ｅ（（株）ＡＤＥＫＡ製  ビスフェノールＦジグリシジルエーテル型エポキシ樹脂：エポキシ当量１７０）１００ｇに対して、マスターバッチ型潜在性硬化剤１２０ｇを均一に混合し、一液性エポキシ樹脂組成物を製造した。
この一液性エポキシ樹脂組成物１００質量部と、トルエン／酢酸エチル質量比が１／１の混合溶媒２０質量部とを混合し、混合ワニスを作製した。
この混合ワニスについて、混合溶媒との混合直後、及び、４０℃で６時間静置した後の、２５℃における粘度をＢＭ型粘度計を使用して測定し、増粘率を算出した。
また、同様にして酢酸エチル／ＭＥＫ＝１／１重量比の混合溶媒を使用した場
溶剤安定性の評価方法は、増粘率が２倍未満のものを◎、２倍以上４倍未満のものを○、４倍以上にものを△、ゲル化したものを×とした。
【００５１】
【表１】
0005717434.tif 000002
【００５２】
0005717434.tif 000003
【００５３】
表１及び２に示された結果から、本発明のマスターバッチ型エポキシ樹脂用潜在性硬化剤は、エポキシ樹脂と組み合わせることによって、低粘度で硬化性及び溶剤安定性に優れた一液型硬化性エポキシ樹脂組成物が得られることが確認された。
また、（Ｂ−１）及び（Ｂ−２）成分からなる混合物粒子において、（Ｂ‐２）成分が５０質量％を超えると、硬化性が低下することも確認された。
特に、塩素濃度が２０００ｐｐｍ以下のグリシジルエーテル型エポキシ樹脂を用いたエポキシアダクトを使用した場合、マスターバッチ型エポキシ樹脂用潜在性硬化剤自体が低粘度であることが確認され、このマスターバッチ型エポキシ樹脂用潜在性硬化剤自体を用いることによって、保存安定性が優れた一液硬化型エポキシ樹脂組成物が得られることも確認された。
【産業上の利用可能性】
【００５４】
本発明のマスターバッチ型エポキシ樹脂用潜在性硬化剤は、保存安定性、硬化性に優れるものであり、接着剤、ペースト状組成物、フィルム状組成物、異方導電性材料、封止材料、塗料用材料、プリプレグ等の製造に有用な一液型硬化性エポキシ樹脂組成物を提供する事ができる。